СЫРЬЕВАЯ СМЕСЬ ДЛЯ ИЗГОТОВЛЕНИЯ ОБЛИЦОВОЧНОЙ ПЛИТКИ
RAW MIXTURE FOR TILE MANUFACTURE

Изобретение относится к составам сырьевых смесей, которые могут быть использованы в производстве облицовочной плитки.
Известна сырьевая смесь, содержащая, мас.%: глина 14,0-40,0; шпак никелевого производства 51,0-78,0; вода - остальное [1].
Задачей изобретения является повышение морозостойкости изделий, полученных из сырьевой смеси.
Технический результат достигается тем, что сырьевая смесь для изготовления облицовочной плитки, содержащая глину, воду, дополнительно включает керамзитовую пыль, кварцевый лесок и нефелин-сиенит при следующем соотношении компонентов, мас.%: глина красножгущаяся 60,0-66,0; вода 20,0-24,0; керамзитовая пыль 4,0-6,0; кварцевый песок 4,0-6,0; нефелин-сиенит 4,0-6,0.
В таблице приведены составы сырьевой смеси для изготовления облицовочной плитки.
Компоненты
Состав, мас.%:
1
2
3
Глина красножгущаяся
66,0
63,0
60,0
Вода
20,0
22,0
24,0
Керамзитовая пыль
4,0
5,0
6,0
Кварцевый песок
6,0
5,0
4,0
Нефелин-сиенит
4,0
5,0
6,0
Морозостойкость, циклы
~120
~120
~120
Для приготовления сырьевой смеси могут быть использованы качественные красножгущиеся (кирпичные) глины любых месторождений.
Компоненты дозируют в требуемых количествах и готовят сырьевую смесь, из которой пластическим способом формуют облицовочную плитку. Высушенную до влажности не более 6 % плитку обжигают при температуре ~1000°C, затем на поверхность плитки наносят слой цветной глушеной глазури и при температуре ~850°C проводят второй обжиг.
Источники информации
1. SU 606841, С04В 27/04, 1978.